(57)【要約】【課題】コンクリートの養生及び養生後のコンクリートの中性化抑制を短工程で実施可能であり、中性化による劣化が十分に抑制されたコンクリート構造物を製造可能な、製造方法を提供すること。【解決手段】打設後のコンクリート表面を、基材層及び基材層の一面側に設けられた粘着剤層を有する粘着シートで覆蓋してコンクリートを養生する工程を備える、コンクリート構造物の製造方法であって、基材層の二酸化炭素透過度が３００ｃｍ３／（ｍ２・２４ｈ・ａｔｍ）以下であり、コンクリート構造物が、養生後に剥離されずコンクリート表面上に残置された前記粘着シートを備える、製造方法。【選択図】なし【特許請求の範囲】
【請求項１】
打設後のコンクリート表面を、基材層及び基材層の一面側に設けられた粘着剤層を有する粘着シートで覆蓋してコンクリートを養生する工程を備える、コンクリート構造物の製造方法であって、
前記基材層の二酸化炭素透過度が３００ｃｍ３／（ｍ２・２４ｈ・ａｔｍ）以下であり、
前記コンクリート構造物が、養生後に剥離されず前記コンクリート表面上に残置された前記粘着シートを備える、製造方法。
【請求項２】
コンクリートの中性化を抑制する方法であって、
打設後のコンクリート表面を、基材層及び基材層の一面側に設けられた粘着剤層を有する粘着シートで覆蓋してコンクリートを養生する工程を備え、
前記基材層の二酸化炭素透過度が３００ｃｍ３／（ｍ２・２４ｈ・ａｔｍ）以下であり、
前記粘着シートを、養生後に剥離せず、前記コンクリート表面上に残置することを特徴とする、コンクリートの中性化抑制方法。
【請求項３】
基材層と前記基材層の一面側に設けられた粘着剤層とを備え、
前記基材層の二酸化炭素透過度が、３００ｃｍ３／（ｍ２・２４ｈ・ａｔｍ）以下であり、
打設後のコンクリート表面を覆蓋してコンクリートを養生し、養生後もコンクリート表面上に残置されコンクリートの中性化を抑制する、粘着シート。
【発明の詳細な説明】
【技術分野】
【０００１】
本発明は、コンクリート構造物の製造方法、コンクリートの中性化抑制方法、及びこれらの方法で用いられる粘着シートに関する。
【背景技術】
【０００２】
コンクリート構造物では、コンクリート内部がアルカリ性であるためコンクリートに包埋された鋼材の腐食が防止されている。コンクリート構造物における劣化の要因としてコンクリートの中性化があり、中性化によって鋼材の腐食が進行すると、腐食による体積膨張によってコンクリートのひび割れ・剥離等が生じる。
【０００３】
従来のコンクリートの中性化を防止する方法として、例えば特許文献１には、２液型の保護被覆材をコンクリート構造物に吹き付け塗工する方法が開示されている。
【先行技術文献】
【特許文献】
【０００４】
【特許文献１】特開２０１２−９２２６６号公報
【発明の概要】
【発明が解決しようとする課題】
【０００５】
本発明の目的の一つは、コンクリートの養生及び養生後のコンクリートの中性化抑制を短工程で実施可能であり、中性化による劣化が十分に抑制されたコンクリート構造物を製造可能な、製造方法を提供することにある。
【０００６】
また、本発明の目的の一つは、製造工程数を増やすことなくコンクリートの中性化抑制を実施することが可能な、コンクリートの中性化抑制方法を提供することにある。
【０００７】
また、本発明の目的の一つは、コンクリートの養生及び養生後のコンクリートの中性化抑制を短工程で実現可能にする、コンクリートの中性化抑制用粘着シートを提供することにある。
【課題を解決するための手段】
【０００８】
本発明の一側面は、打設後のコンクリート表面を、基材層及び基材層の一面側に設けられた粘着剤層を有する粘着シートで覆蓋してコンクリートを養生する工程を備える、コンクリート構造物の製造方法に関する。上記製造方法において、上記基材層の二酸化炭素透過度が３００ｃｍ３／（ｍ２・２４ｈ・ａｔｍ）以下であり、上記コンクリート構造物は、養生後に剥離されず上記コンクリート表面上に残置された上記粘着シートを備える。
【０００９】
上記製造方法においては、打設後のコンクリート表面を上記粘着シートで覆蓋することで、作業効率に優れたコンクリートの養生作業を実現することができる。また、上記製造方法では、上記粘着シートを養生後に剥離せずコンクリート表面上に残置することで、コンクリート内部への二酸化炭素の浸入が抑えられ、コンクリートの中性化が抑制される。
【００１０】
さらに言えば、上記製造方法では、粘着シートによる覆蓋という簡易な工程のみで、養生及び中性化抑制において優れた効果が得られる。また、粘着シートの剥離が不要であり、別途の中性化抑制作業も不要であることから、短工程でコンクリート構造物を製造することができる。
【００１１】
本発明の他の一側面は、コンクリートの中性化を抑制する、中性化抑制方法に関する。当該方法は、打設後のコンクリート表面を、基材層及び基材層の一面側に設けられた粘着剤層を有する粘着シートで覆蓋してコンクリートを養生する工程を備える。また、当該方法において、上記基材層の二酸化炭素透過度は３００ｃｍ３／（ｍ２・２４ｈ・ａｔｍ）以下である。さらに、当該方法は、上記粘着シートを、養生後に剥離せず、上記コンクリート表面上に残置することを特徴とするものである。
【００１２】
上記中性化抑制方法においては、打設後のコンクリート表面を上記粘着シートで覆蓋することで、作業効率に優れたコンクリートの養生作業を実現することができる。また、上記中性化抑制方法では、上記粘着シートを養生後に剥離せず、コンクリート表面上に残置してコンクリート内部への二酸化炭素の浸入を抑えることにより、コンクリートの中性化を抑制することができる。さらに上記中性化抑制方法では、粘着シートによる覆蓋という簡易な工程のみで、養生及び中性化抑制において優れた効果が得られる。
【００１３】
本発明のさらに他の一側面は、打設後のコンクリート表面を覆蓋してコンクリートを養生し、養生後もコンクリート表面上に残置されコンクリートの中性化を抑制する、粘着シートに関する。この粘着シートは、基材層と前記基材層の一面側に設けられた粘着剤層とを備え、上記基材層の二酸化炭素透過度は、３００ｃｍ３／（ｍ２・２４ｈ・ａｔｍ）以下である。
【００１４】
上記粘着シートによれば、打設後のコンクリート表面を覆蓋することで容易に養生作業を実施することができ、また、養生後に剥離せずコンクリート表面上に残置することで、コンクリートの中性化を抑制することができる。
【発明の効果】
【００１５】
本発明によれば、コンクリートの養生及び養生後のコンクリートの中性化抑制を短工程で実施可能であり、中性化による劣化が十分に抑制されたコンクリート構造物を製造可能な、製造方法が提供される。また、本発明によれば、製造工程数を増やすことなくコンクリートの中性化抑制を実施することが可能な、コンクリートの中性化抑制方法が提供される。また、本発明によれば、コンクリートの養生及び養生後のコンクリートの中性化抑制を短工程で実現可能にする、コンクリートの中性化抑制用粘着シートが提供される。
【発明を実施するための形態】
【００１６】
本発明の好適な実施形態について以下に説明する。
【００１７】
本実施形態に係るコンクリート構造物の製造方法は、打設後のコンクリート表面を粘着シートで覆蓋してコンクリートを養生する工程（以下、場合により「養生工程」と称する。）を備える。
【００１８】
本実施形態において、粘着シートは、基材層及び基材層の一面側に設けられた粘着剤層を有するものであり、基材層は、二酸化炭素透過度が３００ｃｍ３／（ｍ２・２４ｈ・ａｔｍ）以下のものである。
【００１９】
また、本実施形態において、コンクリート構造物は、養生後に剥離されずコンクリート表面上に残置された粘着シートを備える。すなわち、本実施形態に係る製造方法では、養生工程でコンクリート表面に貼付された粘着シートの一部又は全部が、養生工程後に剥離されずコンクリート表面上に残置される。
【００２０】
本実施形態に係る製造方法においては、打設後のコンクリート表面を粘着シートで覆蓋することで、作業効率に優れたコンクリートの養生作業を実現することができる。また、本実施形態に係る製造方法では、上記基材層を有する粘着シートを、養生後に剥離せずコンクリート表面上に残置することで、コンクリート内部への二酸化炭素の浸入が抑えられ、コンクリートの中性化が抑制される。
【００２１】
また、本実施形態に係る製造方法では、粘着シートによる覆蓋という簡易な工程のみで、養生及び中性化抑制において優れた効果が得られ、粘着シートの剥離が不要であり、別途の中性化抑制作業も不要であることから、短工程でコンクリート構造物を製造することができる。
【００２２】
本実施形態においては、養生時に粘着シートでコンクリート表面を覆蓋することでコンクリートを湿潤状態に保つことができる。また、粘着シートの基材層の二酸化炭素透過度が低いため、養生後にコンクリート表面に残置することで、コンクリート内部への二酸化炭素の浸入が十分に抑制される。
【００２３】
本明細書中、基材層の二酸化炭素透過度は、ＪＩＳ  Ｋ  ７１２６−１：２００６のガス透過度試験方法（差圧法）によって測定される値を示す。
【００２４】
基材層の二酸化炭素透過度は、２００ｃｍ３／（ｍ２・２４ｈ・ａｔｍ）以下であることが好ましく、１００ｃｍ３／（ｍ２・２４ｈ・ａｔｍ）以下であることがより好ましく、５０ｃｍ３／（ｍ２・２４ｈ・ａｔｍ）以下であることがさらに好ましく、１０ｃｍ３／（ｍ２・２４ｈ・ａｔｍ）以下であることが一層好ましく、５ｃｍ３／（ｍ２・２４ｈ・ａｔｍ）以下であってもよい。このような基材層によれば、コンクリートの中性化がより顕著に抑制される。
【００２５】
基材層の二酸化炭素透過度の下限値は特に限定されないが、例えば０．１ｃｍ３／（ｍ２・２４ｈ・ａｔｍ）以上であってよく、１ｃｍ３／（ｍ２・２４ｈ・ａｔｍ）以上であってよい。
【００２６】
基材層としては、例えば、二酸化炭素透過度が３００ｃｍ３／（ｍ２・２４ｈ・ａｔｍ）以下の樹脂フィルムを用いることができる。樹脂フィルムを構成する樹脂の種類は特に限定されず、例えば、ポリエチレン、ポリプロピレン等のオレフィン樹脂、ポリエチレンテレフタレート等のポリエステル樹脂、エポキシ樹脂等であってよい。
【００２７】
基材層の厚さは特に限定されず、例えば１０〜２００μｍであってよく、５０〜１００μｍであってよい。
【００２８】
粘着シートは、基材層の一面側に粘着剤層を有する。粘着剤層は、コンクリート表面と基材層とを接着させるものであり、基材層及びコンクリート表面に対する接着性が良好なものが好ましい。
【００２９】
粘着剤層はコンクリート表面及び基材層の種類に応じて適宜変更してよい。例えば、粘着剤層は、アクリル系粘着剤、ゴム系粘着剤、シリコン系粘着剤等を含むものであってよい。
【００３０】
粘着剤層としては、コンクリートから拡散するアルカリ成分により粘着性が失われないものであることが好ましい。例えば、粘着シートをｐＨ１２のコンクリート表面に貼付して２４時間保持した後の９０°引きはがし粘着力（ＪＩＳ  Ｚ  ０２３７：２００９に準拠して測定される９０°引きはがし粘着力）が、０．５Ｎ／ｃｍ以上であることが好ましい。
【００３１】
粘着剤層の厚さは特に限定されず、例えば１０〜１００μｍであってよく、２０〜５０μｍであってよい。
【００３２】
粘着シートは、基材層と粘着剤層との間にプライマー層を有していてもよい。プライマー層は、粘着剤層と基材層との間の接着性・接着耐久性を向上させる層であればよく、例えばアクリル樹脂、ビニル共重合体、ゴム系樹脂、ポリエステル樹脂等を含む層であってよい。
【００３３】
粘着シートは、基材層の粘着剤層と反対側の面側に、装飾層をさらに有していてもよい。本実施形態において、粘着シートはコンクリート表面に残置されるため、装飾層を設けることでコンクリート構造物の外観を良好にすることができる。装飾層の具体的な態様は、粘着シートの適用箇所等に応じて適宜変更してよい。
【００３４】
粘着シートは、その使用前に粘着剤層上に剥離ライナーが設けられていてよい。剥離ライナーは、粘着剤層から容易に剥離可能なものであればよく、一般的な粘着テープに用いられる剥離ライナーから選択できる。粘着シートは、その使用前はロール状の巻重体として保管されていてよく、剥離ライナーを備える粘着シートは容易に巻重体として保管することができる。
【００３５】
また、粘着シートは、粘着剤層と反対側の面に剥離処理が施されていてもよい。剥離処理としては、例えば、シリコン系剥離剤、長鎖アルキル系剥離剤、フッ素系剥離剤等の剥離剤による処理が挙げられる。このような粘着シートは、その使用前にロール状の巻重体として保管することができる。また、このような粘着シートは、剥離ライナーを用いた場合と比較して、巻重体の重量及び使用時の廃棄物量を低減することができる。なお、剥離処理は、粘着シートの剥離処理面と粘着剤層とを接着させたときの接着力が、０．１Ｎ／ｃｍ以下となる処理であることが好ましい。なお、上記接着力は、ＪＩＳ  Ｚ  ０２３７：２００９に準拠して測定される９０°引きはがし粘着力の値を示す。
【００３６】
本実施形態に係る製造方法では、打設後のコンクリート表面を粘着シートで覆蓋する。好適な一態様においては、型枠にコンクリートを打設し、打設されたコンクリートが硬化した後に型枠を取外し、露出したコンクリート表面を粘着シートで覆蓋してよい。
【００３７】
養生工程では、コンクリート表面を粘着シートで覆蓋した後、所定期間保持することでコンクリートが養生される。養生期間は、例えば５〜９１日間であってよく、２８〜４９日間であってよい。
【００３８】
本実施形態に係る製造方法では、養生工程の終了後も粘着シートを剥離せず、コンクリート表面上に残置する。
【００３９】
一態様において、粘着シートは、基材層の粘着剤層と反対側の面上にカバーフィルムを有していてよい。本態様においては、養生工程の終了後に、粘着シートをコンクリート表面上に残置したまま、カバーフィルムのみを剥離してよい。このような態様では、カバーフィルムの有無により、養生工程が完了しているか否かを容易に視認することができるようになり、作業性が向上する場合がある。
【００４０】
本実施形態に係る製造方法は、様々なコンクリート構造物の製造に適用し得る。例えば、本実施形態に係る製造方法で製造されるコンクリート構造物としては、ビル等の建築物、ダム、擁壁、橋梁等の土木構造物等が挙げられる。すなわち、本実施形態に係る製造方法は、建築分野、土木分野等に好適に適用できる。
【００４１】
以上、本発明の好適な実施形態について説明したが、本発明は上記実施形態に限定されるものではない。
【００４２】
例えば、本発明一側面は、コンクリートの中性化を抑制する、中性化抑制方法に関するものであってよい。当該中性化抑制方法は、打設後のコンクリート表面を上記粘着シートで覆蓋してコンクリートを養生する工程を備え、上記粘着シートを、養生後に剥離せず、コンクリート表面上に残置することを特徴とするものである。
【００４３】
上記中性化抑制方法においては、打設後のコンクリート表面を上記粘着シートで覆蓋することで、作業効率に優れたコンクリートの養生作業を実現することができる。また、上記中性化抑制方法では、上記粘着シートを養生後に剥離せず、コンクリート表面上に残置してコンクリート内部への二酸化炭素の浸入を抑えることにより、コンクリートの中性化を抑制することができる。さらに上記中性化抑制方法では、粘着シートによる覆蓋という簡易な工程のみで、養生及び中性化抑制において優れた効果が得られる。
【００４４】
本発明の他の一側面は、打設後のコンクリート表面を覆蓋してコンクリートを養生し、養生後もコンクリート表面上に残置されコンクリートの中性化を抑制する、上記粘着シートに関するものであってよい。
【００４５】
上記粘着シートによれば、打設後のコンクリート表面を覆蓋することで容易に養生作業を実施することができ、また、養生後に剥離せずコンクリート表面上に残置することで、コンクリートの中性化を抑制することができる。
【００４６】
本発明の効果を以下の確認試験によって確認した。
【００４７】
（確認試験１）
基材層の二酸化炭素透過度が２５０ｃｍ３／（ｍ２・２４ｈ・ａｔｍ）の粘着シートを準備した。この粘着シートで覆蓋したコンクリート試験片について、ＪＩＳ  Ａ  １１５３：２０１２に準拠したコンクリートの促進中性化試験を行い、促進試験開始から１３週経過後及び３２週経過後の中性化深さを測定した。測定の結果、１３週経過後の中性化深さは２．５ｍｍ、３２週経過後の中性化深さは４．４ｍｍであった。
【００４８】
（確認試験２）
基材層の二酸化炭素透過度が１００ｃｍ３／（ｍ２・２４ｈ・ａｔｍ）の粘着シートを準備した。この粘着シートで覆蓋したコンクリート試験片について、確認試験１と同様の方法で促進中性化試験を行い、中性化深さを測定した。測定の結果、１３週経過後の中性化深さは１．２ｍｍ、３２週経過後の中性化深さは２．１ｍｍであった。
【００４９】
（確認試験３）
基材層の二酸化炭素透過度が２．５ｃｍ３／（ｍ２・２４ｈ・ａｔｍ）の粘着シートを準備した。この粘着シートで覆蓋したコンクリート試験片について、確認試験１と同様の方法で促進中性化試験を行い、中性化深さを測定した。測定の結果、１３週経過後及び３２週経過後のいずれにおいても、中性化深さは０ｍｍだった。
【００５０】
（比較試験１）
粘着シートを貼付しないコンクリート試験片について、確認試験１と同様の方法で促進中性化試験を行い、中性化深さを測定した。測定の結果、１３週経過後の中性化深さは２２ｍｍ、３２週経過後の中性化深さは４８ｍｍであった。